(57)【特許請求の範囲】
【請求項１】
下記一般式（１）で表される加水分解性ケイ素基を有する重合体を含有する室温硬化性組成物であって、一般式（１）中のａが１または２である加水分解性ケイ素基及び一般式（１）中のａが３である加水分解性ケイ素基を併有し、ポリオキシアルキレンを主鎖とする重合体（Ａ’）と、硬化触媒として下記のスズ化合物（Ｂ）〜（Ｅ）から選ばれる少なくとも１種とを必須成分とし、
一般式（１）で表される全加水分解性ケイ素基中の、ａが３である加水分解性ケイ素基の割合が５〜８０％である室温硬化性組成物。
−ＳｉＸａＲ３−ａ・・・（１）
（一般式（１）中、Ｒは炭素数１〜２０の置換もしくは非置換の１価の有機基であり、Ｘは水酸基または加水分解性基であり、ａは１、２または３である。ただし、Ｒが複数個存在するときは同じでも異なってもよく、Ｘが複数個存在するときは同じでも異なってもよい。）
（スズ化合物）
（Ｂ）ジアルキルスズオキシドとＲ１［ＣＯＯＲ２］ｎ（Ｒ１は炭素数１〜２０の置換もしくは非置換のｎ価の炭化水素基であり、Ｒ２は炭素数１〜２０の置換もしくは非置換の１価の有機基であり、ｎは１〜６の整数である。）で表されるエステル化合物とを反応させて得られるスズ化合物。
（Ｃ）ジアルキルスズオキシドとカルボン酸とアルコール化合物とを反応させて得られるスズ化合物。
（Ｄ）スズ化合物（Ｂ）と加水分解性基含有ケイ素化合物とを反応させて得られるスズ化合物。
（Ｅ）スズ化合物（Ｃ）と加水分解性基含有ケイ素化合物とを反応させて得られるスズ化合物。
【請求項２】
下記一般式（１）で表される加水分解性ケイ素基を有する重合体を含有する室温硬化性組成物であって、一般式（１）中のａが１または２である加水分解性ケイ素基を有し、ポリオキシアルキレンを主鎖とする重合体（Ａ’’）と、一般式（１）中のａが３である加水分解性ケイ素基を有し、ポリオキシアルキレンを主鎖とする重合体（Ａ’’’）と、硬化触媒として下記のスズ化合物（Ｂ）〜（Ｅ）から選ばれる少なくとも１種とを必須成分とし、
一般式（１）で表される全加水分解性ケイ素基中の、ａが３である加水分解性ケイ素基の割合が５〜８０％である室温硬化性組成物。
−ＳｉＸａＲ３−ａ・・・（１）
（一般式（１）中、Ｒは炭素数１〜２０の置換もしくは非置換の１価の有機基であり、Ｘは水酸基または加水分解性基であり、ａは１、２または３である。ただし、Ｒが複数個存在するときは同じでも異なってもよく、Ｘが複数個存在するときは同じでも異なってもよい。）
（スズ化合物）
（Ｂ）ジアルキルスズオキシドとＲ１［ＣＯＯＲ２］ｎ（Ｒ１は炭素数１〜２０の置換もしくは非置換のｎ価の炭化水素基であり、Ｒ２は炭素数１〜２０の置換もしくは非置換の１価の有機基であり、ｎは１〜６の整数である。）で表されるエステル化合物とを反応させて得られるスズ化合物。
（Ｃ）ジアルキルスズオキシドとカルボン酸とアルコール化合物とを反応させて得られるスズ化合物。
（Ｄ）スズ化合物（Ｂ）と加水分解性基含有ケイ素化合物とを反応させて得られるスズ化合物。
（Ｅ）スズ化合物（Ｃ）と加水分解性基含有ケイ素化合物とを反応させて得られるスズ化合物。
【請求項３】
重合体（Ａ’）が複合金属シアン化物錯体を触媒として開始剤にアルキレンオキシドを重合させて得られるポリオキシアルキレン重合体を主鎖とすることを特徴とする、請求項１記載の室温硬化性組成物。
【請求項４】
重合体（Ａ’’）及び重合体（Ａ’’’）が複合金属シアン化物錯体を触媒として開始剤にアルキレンオキシドを重合させて得られるポリオキシアルキレン重合体を主鎖とすることを特徴とする、請求項２記載の室温硬化性組成物。
【請求項５】
複合金属シアン化物錯体が亜鉛ヘキサシアノコバルテート錯体である、請求項３または４記載の室温硬化性組成物。
【発明の詳細な説明】
【０００１】
【発明の属する技術分野】
本発明は湿分存在下で硬化する室温硬化性組成物に関する。
【０００２】
【従来の技術】
末端に加水分解性ケイ素基を有する各種の重合体を硬化させてシーラント、接着剤等に使用する方法はよく知られており、工業的に有用な方法である。このような重合体のうち、特に主鎖がポリオキシアルキレンである重合体は、室温で液状であり、かつ硬化物が比較的低温でも柔軟性を保持し、シーラント、接着剤等に利用する場合好ましい特性を備えている。
【０００３】
そのような湿分硬化性の重合体としては、特開平３−７２５２７および特開平３−４７８２５等に記載されている末端に加水分解性ケイ素基を有する重合体が挙げられる。このような末端に加水分解性ケイ素基を有する重合体は、伸びや柔軟性を保持するためにケイ素原子１つ当たり２つの加水分解性基が結合してなる加水分解性ケイ素基を通常有する。
【０００４】
このような重合体に室温硬化性を付与するためにいわゆる硬化触媒を使用することが通常行われる。そのような硬化触媒としては、カルボン酸の金属塩等有機金属化合物、酸性または塩基性化合物等が知られており、なかでもスズのカルボン酸塩やその他の有機スズ化合物が一般的である。
【０００５】
しかし、公知例として知られているジブチルスズジラウレート、ジブチルスズジアセテート等の４価の有機スズ化合物を触媒として使用して硬化させた場合、硬化速度が充分に満足できるものではなく、特に硬化体の表面から遠い部分いわゆる深部の硬化速度が不充分であり、また基材との接着性にも問題があった。
【０００６】
そのような欠点を解消する試みとして、特公平１−５８２１９にはジアルキルスズオキシドとエステル化合物との反応物を硬化触媒として用いる方法も提案されているが、低温での硬化性が充分ではなかった。
【０００７】
【発明が解決しようとする課題】
そこで、加水分解性ケイ素基を有する重合体に対して、その柔軟性や作業性を大きく悪化させることなく深部硬化性や基材との接着性を改良できる組成について検討した結果本発明に至った。
【０００８】
【課題を解決するための手段】
本発明は、下記一般式（１）で表される加水分解性ケイ素基を有する重合体を含有する室温硬化性組成物であって、一般式（１）中のａが１または２である加水分解性ケイ素基及び一般式（１）中のａが３である加水分解性ケイ素基を併有し、ポリオキシアルキレンを主鎖とする重合体（Ａ’）と、硬化触媒として下記のスズ化合物（Ｂ）〜（Ｅ）から選ばれる少なくとも１種とを必須成分とし、一般式（１）で表される全加水分解性ケイ素基中の、ａが３である加水分解性ケイ素基の割合が５〜８０％である室温硬化性組成物である。
また、本発明は、下記一般式（１）で表される加水分解性ケイ素基を有する重合体を含有する室温硬化性組成物であって、一般式（１）中のａが１または２である加水分解性ケイ素基を有し、ポリオキシアルキレンを主鎖とする重合体（Ａ’’）と、一般式（１）中のａが３である加水分解性ケイ素基を有し、ポリオキシアルキレンを主鎖とする重合体（Ａ’’’）と、硬化触媒として下記のスズ化合物（Ｂ）〜（Ｅ）から選ばれる少なくとも１種とを必須成分とし、一般式（１）で表される全加水分解性ケイ素基中の、ａが３である加水分解性ケイ素基の割合が５〜８０％である室温硬化性組成物である。
【０００９】
−ＳｉＸa Ｒ3-a ・・・（１）
（一般式（１）中、Ｒは炭素数１〜２０の置換もしくは非置換の１価の有機基であり、Ｘは水酸基または加水分解性基であり、ａは１、２または３である。ただし、Ｒが複数個存在するときは同じでも異なってもよく、Ｘが複数個存在するときは同じでも異なってもよい。）
【００１０】
（スズ化合物）
（Ｂ）ジアルキルスズオキシドとＲ1 ［ＣＯＯＲ2 ］n （Ｒ1 は炭素数１〜２０の置換もしくは非置換のｎ価の炭化水素基であり、Ｒ2 は炭素数１〜２０の置換もしくは非置換の１価の有機基であり、ｎは１〜６の整数である。）で表されるエステル化合物とを反応させて得られるスズ化合物。
（Ｃ）ジアルキルスズオキシドとカルボン酸とアルコール化合物とを反応させて得られるスズ化合物。
（Ｄ）スズ化合物（Ｂ）と加水分解性基含有ケイ素化合物とを反応させて得られるスズ化合物。
（Ｅ）スズ化合物（Ｃ）と加水分解性基含有ケイ素化合物とを反応させて得られるスズ化合物。
【００１１】
本発明で使用する重合体は、分子鎖末端または側鎖に上記式（１）で表される加水分解性ケイ素基を有する。
重合体の主鎖は、ポリオキシアルキレン鎖である。
【００１２】
このような重合体は、たとえば特開平３−４７８２５、特開平３−７２５２７、特開平３−７９６２７、特公昭４６−３０７１１、特公昭４５−３６３１９、特公昭４６−１７５５３等に提案されている。
【００１３】
以下、主鎖がポリオキシアルキレンである重合体について説明する。このような重合体は、下記に述べるように官能基を有するポリオキシアルキレン化合物を原料とし、末端に適宜有機基を介して加水分解性ケイ素基を導入して製造されることが好ましい。
【００１４】
原料ポリオキシアルキレン化合物としては、触媒の存在下１つ以上の水酸基を有するヒドロキシ化合物などの開始剤にモノエポキシドなどを反応させて製造する水酸基末端のものが好ましい。
【００１５】
モノエポキシドとしてはエチレンオキシド、プロピレンオキシド、ブチレンオキシド、ヘキシレンオキシド等が挙げられる。テトラヒドロフラン等も使用できる。触媒としては、カリウム系化合物やセシウム系化合物等のアルカリ金属触媒、複合金属シアン化物錯体触媒、金属ポルフィリン触媒などが挙げられる。
【００１６】
原料ポリオキシアルキレン化合物として高分子量のポリオキシアルキレン化合物を使用する場合には、アルカリ触媒等にて製造した比較的低分子量のポリオキシアルキレン化合物に塩化メチレン等の多ハロゲン化合物を反応させることにより多量化して得られるポリオキシアルキレン化合物を使用できる。
【００１７】
複合金属シアン化物錯体触媒を用いて製造したポリオキシアルキレン化合物は、アルカリ触媒を用いた場合に比べ分子量分布が狭く、良好な硬化性が得られるため、このポリオキシアルキレン化合物を用いることが好ましい。
【００１８】
複合金属シアン化物錯体としては亜鉛ヘキサシアノコバルテートを主成分とする錯体が好ましく、そのエーテルおよび／またはアルコール錯体が特に好ましい。その組成は本質的に特公昭４６−２７２５０に記載されているものが使用できる。エーテルとしてはエチレングリコールジメチルエーテル（グライム）、ジエチレングリコールジメチルエーテル（ジグライム）等が好ましく、錯体の製造時の取り扱い点からグライムが特に好ましい。アルコールとしては特開平４−１４５１２３に記載されているｔ−ブタノールが好ましい。
【００１９】
原料ポリオキシアルキレン化合物の官能基数は２以上が好ましく、硬化物特性として柔軟性を強調したい場合には２または３が特に好ましく、接着性や硬化性を強調したい場合には３〜８が特に好ましい。
【００２０】
原料ポリオキシアルキレン化合物としては、具体的にはポリオキシエチレン、ポリオキシプロピレン、ポリオキシブチレン、ポリオキシヘキシレン、ポリオキシテトラメチレンおよびこれらの共重合物が挙げられる。
【００２１】
特に好ましい原料ポリオキシアルキレン化合物はポリオキシプロピレンジオールとポリオキシプロピレントリオールである。また、下記（イ）や（ニ）の方法に用いる場合、アリル末端ポリオキシプロピレンモノオールなどのオレフィン末端のポリオキシアルキレン化合物も使用できる。
【００２２】
一般式（１）で表される加水分解性ケイ素基について説明する。
一般式（１）中Ｒは炭素数１〜２０の置換もしくは非置換の１価の有機基であり、好ましくは炭素数８以下のアルキル基、フェニル基またはフルオロアルキル基である。特に好ましくは、メチル基、エチル基、プロピル基、ブチル基、ヘキシル基、シクロヘキシル基、フェニル基等である。Ｒが複数個存在するときは同じでも異なってもよい。
【００２３】
Ｘにおける加水分解性基としては、たとえばハロゲン原子、アルコキシ基、アシルオキシ基、アミド基、アミノ基、アミノオキシ基、ケトキシメート基、ヒドリド基などがある。
これらのうち炭素原子を有する加水分解性基の炭素数は６以下が好ましく、４以下が特に好ましい。好ましいＸは炭素数４以下の低級アルコキシ基、特にメトキシ基、エトキシ基、プロポキシ基またはプロペニルオキシ基が例示できる。またＸが複数個存在するときは同じでも異なってもよい。
【００２４】
ａは１、２または３である。
重合体中の加水分解性ケイ素基の数は１〜８が好ましく、２〜６が特に好ましい。
【００２５】
加水分解性ケイ素基の原料ポリオキシアルキレン化合物への導入の方法は特には限定されないが、たとえば以下の（イ）〜（ニ）の方法で導入できる。
【００２６】
（イ）水酸基を有するポリオキシアルキレン化合物の末端にオレフィン基を導入したものと、一般式（２）で表されるヒドロシリル化合物を反応させる方法。
ＨＳｉＸa Ｒ3-a ・・・（２）
（一般式（２）中、Ｒ、Ｘ、ａは前記に同じ。）
【００２７】
ここでオレフィン基を導入する方法としては、不飽和基および官能基を有する化合物をポリオキシアルキレン化合物の末端水酸基に反応させて、エーテル結合、エステル結合、ウレタン結合またはカーボネート結合などにより結合させる方法、またはアルキレンオキシドを重合する際に、アリルグリシジルエーテルなどのオレフィン基含有エポキシ化合物を添加して共重合させることにより原料ポリオキシアルキレン化合物の側鎖にオレフィン基を導入する方法などが挙げられる。
【００２８】
（ロ）水酸基を有するポリオキシアルキレン化合物の末端に一般式（３）で表される化合物を反応させる方法。
Ｒ3-a −ＳｉＸa −Ｒ3 ＮＣＯ・・・（３）
（一般式（３）中、Ｒ、Ｘ、ａは前記に同じ。Ｒ3 は炭素数１〜１７の２価炭化水素基。）
【００２９】
（ハ）水酸基を有するポリオキシアルキレン化合物の末端にトリレンジイソシアネートなどのポリイソシアネート化合物を反応させてイソシアネート基末端とした後、該イソシアネート基に一般式（４）で表されるケイ素化合物のＷ基を反応させる方法。
Ｒ3-a −ＳｉＸa −Ｒ3 Ｗ・・・（４）
（一般式（４）中、Ｒ、Ｒ3 、Ｘ、ａは前記に同じ。Ｗは水酸基、カルボキシル基、メルカプト基およびアミノ基（１級または２級）から選ばれる活性水素含有基。）
【００３０】
（ニ）水酸基を有するポリオキシアルキレン化合物の末端にオレフィン基を導入し、そのオレフィン基と、Ｗがメルカプト基である一般式（４）で表されるケイ素化合物のメルカプト基を反応させる方法。
【００３１】
本発明の組成物は、「一般式（１）中のａが３である加水分解性ケイ素基」（以下、「加水分解性ケイ素基（Ｚ）」という）を有する重合体を含有することを要する。本発明の組成物において、一般式（１）で表される加水分解性ケイ素基中における加水分解性ケイ素基（Ｚ）の数は、用途、必要とする特性などに応じて変えうる。
【００３２】
一般式（１）で表される加水分解性ケイ素基のほぼ１００％、すなわち８０〜１００％が加水分解性ケイ素基（Ｚ）である場合、硬化速度が大きいという効果があり、深部硬化性が特に優れた室温硬化性組成物が得られる。この場合、特に一般式（１）で表される加水分解性ケイ素基の９０〜１００％、さらに好ましくは９５〜１００％が、加水分解性ケイ素基（Ｚ）であることが好ましい。
【００３３】
また、一般式（１）中のａが１または２である加水分解性ケイ素基と加水分解性ケイ素基（Ｚ）が混在している場合には、良好な伸び特性と速硬化性を両立し得る室温硬化性組成物が得られる。
【００３４】
この場合、一般式（１）で表される全加水分解性ケイ素基中の加水分解性ケイ素基（Ｚ）の割合が５〜８０％であることが好ましい。この割合を任意に変えることにより要求に応じた特性を自由に制御できる。すなわち加水分解性ケイ素基（Ｚ）の割合が５〜５０％のときは、硬化性を向上させると同時にシーラントなどで必要とされる良好な伸び特性や柔軟性を提供でき、また加水分解性ケイ素基（Ｚ）の割合が５０〜８０％のときは、弾性接着剤などに必要とされる伸び特性を充分に確保しながら飛躍的に硬化性を改善できる。
【００３５】
また、一般式（１）で表される加水分解性ケイ素基中において加水分解性ケイ素基（Ｚ）以外の加水分解性ケイ素基は一般式（１）中のａが２の加水分解性ケイ素基であることが特に好ましい。
【００３６】
一般式（１）中のａが１または２である加水分解性ケイ素基と加水分解性ケイ素基（Ｚ）が混在した組成物を得るためには、たとえば、下記の方法（ホ）、（ヘ）がある。（ホ）、（ヘ）の方法を併用してもよい。
【００３７】
（ホ）一般式（１）中のａが１または２である加水分解性ケイ素基および加水分解性ケイ素基（Ｚ）を併有する重合体を使用する。
（ヘ）一般式（１）中のａが１または２である加水分解性ケイ素基を有する重合体および加水分解性ケイ素基（Ｚ）を有する重合体の両方を使用する。
【００３８】
本発明における重合体の分子量は、その使用される用途に応じて適当な値を選択できる。すなわち柔軟性が重視されるシーラントなどの用途には原料である水酸基を有するポリオキシアルキレン化合物の水酸基価から換算した分子量（以下、水酸基価換算分子量）で４０００〜５００００の重合体が適する。６０００〜５００００であることがより好ましく、８０００〜２５０００であることが特に好ましい。また強度が要求される接着剤などの用途には水酸基価換算分子量１０００〜３００００の重合体が適する。１０００より低い場合は硬化物が脆いものとなり３００００を超える場合は高粘度のため作業性が著しく悪くなる。３０００〜２００００であることがより好ましく、６０００〜２００００であることが特に好ましい。
【００３９】
本発明の効果を発現するために硬化触媒として下記のスズ化合物（Ｂ）〜（Ｅ）から選ばれる少なくとも１種が必須である。硬化触媒としてスズ化合物（Ｂ）〜（Ｅ）を使用しない場合、加水分解性ケイ素基の架橋反応の反応速度が充分でない。
【００４０】
（スズ化合物）
（Ｂ）ジアルキルスズオキシドとＲ1 ［ＣＯＯＲ2 ］n （Ｒ1 は炭素数１〜２０の置換もしくは非置換のｎ価の炭化水素基であり、Ｒ2 は炭素数１〜２０の置換もしくは非置換の１価の有機基であり、ｎは１〜６の整数である。）で表されるエステル化合物とを反応させて得られるスズ化合物。
（Ｃ）ジアルキルスズオキシドとカルボン酸とアルコール化合物とを反応させて得られるスズ化合物。
（Ｄ）スズ化合物（Ｂ）と加水分解性基含有ケイ素化合物とを反応させて得られるスズ化合物。
（Ｅ）スズ化合物（Ｃ）と加水分解性基含有ケイ素化合物とを反応させて得られるスズ化合物。
【００４１】
スズ化合物（Ｂ）、（Ｃ）の原料であるジアルキルスズオキシドとしては炭素数１〜１０のアルキル基を有するものを使用できる。アルキル基としては、メチル基、エチル基、ｎ−プロピル基、ｉ−プロピル基、ｎ−ブチル基、ｎ−アミル基、ｉ−アミル基、ｎ−ヘキシル基、シクロヘキシル基、ｎ−オクチル基、２−エチルヘキシル基、ラウリル基、ステアリル基、フェニル基等が挙げられる。
【００４２】
２個のアルキル基は同じでも異なっていてもよい。好ましくは、ジメチルスズオキシド、ジエチルスズオキシド、ジブチルスズオキシド、ジオクチルスズオキシド、ジフェニルスズオキシドなどである。
【００４３】
スズ化合物（Ｂ）の原料であるＲ1 ［ＣＯＯＲ2 ］n （Ｒ1 は炭素数１〜２０の置換もしくは非置換のｎ価の炭化水素基、Ｒ2 は炭素数１〜２０の置換もしくは非置換の１価の有機基、ｎは１〜６の整数。）で表されるエステル化合物において、Ｒ1 はｎ価のカルボン酸Ｒ1 ［ＣＯＯＨ］n から、ｎ個のカルボキシル基を除いた基を示す。このようなカルボン酸としては芳香族カルボン酸、脂肪族カルボン酸、および脂環族カルボン酸等がある。ｎとしては１または２が特に好ましい。また、このうち、炭素数１〜２０のカルボン酸が好ましく、炭素数４〜１４のカルボン酸が特に好ましい。
【００４４】
具体的には安息香酸、フタル酸、イソフタル酸、テレフタル酸などの芳香族カルボン酸、ラウリン酸、２−エチルヘキサン酸、アジピン酸、ヘキサヒドロフタル酸、テトラヒドロフタル酸のような脂肪族カルボン酸、脂環族カルボン酸がある。
【００４５】
Ｒ2 としては炭素数１〜２０の置換もしくは非置換の１価の炭化水素基が好ましい。直鎖または分岐したアルキル基が挙げられる。Ｒ2 はＲ2 ＯＨ（Ｒ2 は炭素数１〜２０の置換もしくは非置換の１価の有機基）で表されるアルコールから水酸基を除いた基であることが好ましい。
【００４６】
スズ化合物（Ｂ）はジアルキルスズオキシドとエステル化合物とを加熱撹拌することにより得られる。両者の混合比は特に限定されず、ジアルキルスズオキシド１モルに対してエステル化合物０．２５〜３モルを反応させるのが好ましい。０．２５モルより少ないと反応物が固化しやすく触媒として使用する際に問題であり、３モルより多い場合には、触媒としての活性が低くなる。
【００４７】
反応は室温から２５０℃の任意の温度で行いうる。１００〜１８０℃で行うのが好ましい。また、反応時にはトルエンなどの有機溶媒を用いてもよい。
【００４８】
スズ化合物（Ｃ）の原料であるカルボン酸としては、上記Ｒ1 ［ＣＯＯＨ］n （Ｒ1 は炭素数１〜２０の置換もしくは非置換のｎ価の炭化水素基、ｎは１〜６の整数。）で表されるカルボン酸が好ましい。
【００４９】
アルコール化合物はモノオールでもポリオールでもよい。脂肪族アルコール、脂環族アルコール、芳香族アルコールおよび分子内にエーテル結合を有するアルコールが挙げられる。
【００５０】
具体的にはメタノール、エタノール、プロパノール、イソプロパノール、ブタノール、ヘキサノール、２−エチルヘキサノール、ラウリルアルコール、シクロヘキサノール、フェノール、ノニルフェノール、エチレングリコール、ジエチレングリコール、プロピレングリコール、ジプロピレングリコール、グリセリンなどが挙げられる。
【００５１】
スズ化合物（Ｃ）はジアルキルスズオキシドとカルボン酸とアルコール化合物とをトルエンなどの有機溶媒とともに加熱撹拌し、還流させて副生する水を除去することにより得られる。
【００５２】
ジアルキルスズオキシドとカルボン酸とアルコール化合物との混合比は、スズ化合物（Ｂ）の場合と同様限定されず、ジアルキルスズオキシド１モルに対して、カルボン酸０．２５〜３モルが好ましい。アルコール化合物はカルボン酸に対して等モルかあるいは若干過剰にするのが好ましい。
【００５３】
スズ化合物（Ｄ）、（Ｅ）の原料である加水分解性基含有ケイ素化合物としては水酸基および／または加水分解性基の結合したケイ素原子を含む加水分解性ケイ素基を有する低分子化合物を使用でき、分子量１０００以下であることが好ましい。特に、下記一般式（５）で表されるケイ素化合物が好ましい。
Ｒ4bＳｉＸ14-b    ・・・（５）
（一般式（５）中、Ｒ4 は炭素数１〜２０の置換または非置換の１価の炭化水素基であり、Ｘ1 は水酸基または加水分解性基であり、ｂは０〜３の整数である。Ｒ4 が複数個存在するときは同じでも異なっていてもよく、Ｘ1 が複数個存在するときは同じでも異なっていてもよい。）
【００５４】
Ｒ4 は炭素数１〜２０の置換もしくは非置換の１価の炭化水素基であり、好ましくは炭素数８以下のアルキル基、フェニル基またはフルオロアルキル基である。特に好ましくは、メチル基、エチル基、プロピル基、プロペニル基、ブチル基、ヘキシル基、シクロヘキシル基、フェニル基等である。
【００５５】
Ｘ1 は水酸基または加水分解性基であり、加水分解性基としては、たとえばハロゲン原子、アルコキシ基、アシルオキシ基、アミド基、アミノ基、アミノオキシ基、ケトキシメート基、ヒドリド基がある。これらのうち炭素原子を有する加水分解性基の炭素数は６以下、特には４以下が好ましい。好ましいＸ1 としては炭素数４以下の低級アルコキシ基、特にメトキシ基、エトキシ基、プロポキシ基などが例示できる。
【００５６】
具体的にはテトラエチルシリケート、テトラメチルシリケート等のテトラアルコキシシラン類；トリメトキシメチルシラン、トリエトキシメチルシラン、トリメトキシビニルシラン、トリエトキシビニルシラン、トリメトキシフェニルシラン、トリエトキシフェニルシラン、等のトリアルコキシシラン類；ジメトキシジメチルシラン、ジエトキシジメチルシラン、ジメトキシジフェニルシラン、ジエトキシジフェニルシラン等のジアルコキシシラン類；メトキシトリメチルシラン、エトキシトリメチルシラン、フェノキシトリメチルシラン等のモノアルコキシシラン類、またはそれらの加水分解物もしくは部分加水分解物が挙げられる。
【００５７】
また、クロロトリメチルシラン、ジクロロジメチルシラン等のクロロシラン、ジメチルジアセトキシシラン、ビニルトリアセトキシシラン等のアセトキシシラン、Ｎ−トリメチルシリルアセトアミド等、またはそれらの加水分解物もしくは部分加水分解物も挙げられる。
【００５８】
取り扱いの容易さや、硬化体の物性への影響を考えるとアルコキシシラン類、特にジアルコキシシラン類が好ましい。また、これらのケイ素化合物の部分縮合物も使用できる。
【００５９】
スズ化合物（Ｄ）はスズ化合物（Ｂ）と加水分解性基含有ケイ素化合物とを任意の温度で撹拌することにより得られる。スズ化合物（Ｂ）と加水分解性基含有ケイ素化合物の混合比は特に限定されず、スズ化合物（Ｂ）中のスズ原子１モルに対して加水分解性基含有ケイ素化合物中のケイ素原子が０．１〜２モルとなる割合が好ましい。
【００６０】
スズ化合物（Ｅ）はスズ化合物（Ｃ）と加水分解性基含有ケイ素化合物を任意の温度で撹拌することにより得られる。スズ化合物（Ｃ）と加水分解性基含有ケイ素化合物の混合比は特に限定されず、スズ化合物（Ｃ）中のスズ原子１モルに対して加水分解性基含有ケイ素化合物中のケイ素原子が０．１〜２モルとなる割合が好ましい。
【００６１】
本発明では、スズ化合物（Ｂ）〜（Ｅ）から選ばれる少なくとも１種からなる硬化触媒を重合体（重合体（Ａ’）、または、重合体（Ａ”）および（Ａ”’））１００重量部に対して０．０１〜１０重量部用いるのが好ましい。組成物の硬化性と貯蔵安定性のバランスを考えると０．１〜５重量部用いるのが特に好ましい。
【００６２】
その他の硬化触媒を併用して硬化速度を制御できる。そのような硬化触媒としては、チタン酸アルキルエステル、有機ケイ素チタン酸塩、およびジブチルスズジラウレート等のような各種金属のカルボン酸の塩、有機錯体、各種の酸および塩基物質が使用できる。具体的には、２−エチルヘキサン酸スズ、２−エチルヘキサン酸鉛やジアルキルスズジカルボン酸塩等の金属塩、有機アミン、ジブチルアミン−２−エチルヘキソエート等のようなアミン塩、等が挙げられる。
【００６３】
本発明の組成物にはさらに必要であれば、充填剤、可塑剤、顔料、チキソ性付与剤、各種の老化防止剤、紫外線吸収剤等が使用できる。
【００６４】
充填剤としては 炭酸カルシウム、フュームシリカ、沈降性シリカ、無水ケイ酸、含水ケイ酸およびカーボンブラック、炭酸マグネシウム、ケイソウ土、焼成クレー、クレー、タルク、酸化チタン、ベントナイト、有機ベントナイト、酸化第二鉄、酸化亜鉛、活性亜鉛華、シラスバルーン、木粉、パルプ、木綿チップ、マイカ、くるみ穀粉、もみ穀粉、グラファイト、アルミニウム微粉末、フリント粉末等の粉体状充填剤、石綿、ガラス繊維、ガラスフィラメント、炭素繊維、ケブラー繊維、ポリエチレンファイバー等の繊維状充填剤が使用できる。充填剤の使用量は重合体（重合体（Ａ’）、または、重合体（Ａ”）および（Ａ”’））１００重量部に対して５０〜８００重量部が好ましい。特に５０〜２５０重量％が好ましい。
【００６５】
可塑剤としては、フタル酸ジオクチル（ＤＯＰ）、フタル酸ジブチル、フタル酸ブチルベンジル等のフタル酸エステル類；アジピン酸ジオクチル、コハク酸ジイソデシル、セバシン酸ジブチル、オレイン酸ブチル等の脂肪族カルボン酸エステル；ペンタエリスリトールエステルなどのアルコールエステル類；リン酸トリオクチル、リン酸トリクレジル等のリン酸エステル類；エポキシ化大豆油、４，５−エポキシヘキサヒドロフタル酸ジオクチル、エポキシステアリン酸ベンジル等のエポキシ可塑剤；塩素化パラフィン；２塩基酸と２価アルコールとのポリエステル類などのポリエステル系可塑剤、ポリオキシプロピレングリコールやその誘導体等のポリオキシアルキレン類、ポリ−α−メチルスチレン、ポリスチレン等のポリスチレンのオリゴマー類、ポリブタジエン、ブタジエン−アクリロニトリル共重合体、ポリクロロプレン、ポリイソプレン、ポリブテン、水添ポリブテン、エポキシ化ポリブタジエン等のオリゴマー類等の高分子可塑剤が使用できる。可塑剤の使用量は重合体（重合体（Ａ’）、または、重合体（Ａ”）および（Ａ”’））１００重量部に対して０〜１００重量部が好ましい。
【００６６】
顔料には酸化鉄、酸化クロム、酸化チタン等の無機顔料およびフタロシアニンブルー、フタロシアニングリーン等の有機顔料が、チキソ性付与剤として有機酸処理炭酸カルシウム、水添ひまし油、ステアリン酸カルシウム、ステアリン酸亜鉛、微粉末シリカ等が挙げられる。
【００６７】
本発明の室温硬化性組成物は、シーラント、防水材、接着剤、コーティング剤などに使用でき、特に硬化物自体の充分な凝集力と被着体への動的追従性が要求される用途に好適である。
【００６８】
【実施例】
製造例１〜６で製造した重合体（Ｐ１〜Ｐ６）を用いて、硬化物を作製した実施例および比較例を以下に示す。なお、部は重量部を示し、分子量とは水酸基価換算分子量を示す。
【００６９】
［製造例１］
グリセリンを開始剤として亜鉛ヘキサシアノコバルテート触媒を用いてプロピレンオキシドの重合を行い、ポリオキシプロピレントリオールを得た。これにイソシアネートプロピルトリメトキシシランを加え、ウレタン化反応を行い末端をトリメトキシシリル基に変換して、分子量１８０００の重合体Ｐ１を得た。
【００７０】
［製造例２］
水酸化カリウム触媒を用いて得られた平均分子量３０００のポリオキシプロピレンジオールを金属ナトリウムの存在下、クロロブロモメタンと反応させて高分子量化を行った。得られたポリオキシプロピレンジオールをナトリウムアルコキシドに変換した後、塩化アリルを反応させて末端にアリルオキシ基を有するポリオキシプロピレンを得た。ヒドロシリル化合物としてトリメトキシシランを白金触媒の存在下に反応させて末端にトリメトキシシリル基を有する分子量９０００の重合体を得た。
【００７１】
水酸化カリウム触媒を用いて開始剤としてグリセリンにプロピレンオキシドを反応して得られたポリオキシプロピレントリオールの末端水酸基を上記と同様の方法で末端アリルオキシ化した後、ヒドロシリル化合物としてメチルジメトキシシランを白金触媒の存在下に反応させて末端にメチルジメトキシシリル基を有する分子量６０００の重合体を得た。
【００７２】
この分子量９０００の重合体と分子量６０００の重合体を重量比にして６０対４０の割合で混合し、重合体混合物Ｐ２を得た。
【００７３】
［製造例３］
プロピレングリコールを開始剤として亜鉛ヘキサシアノコバルテート触媒を用いてプロピレンオキシドの重合を行い、ポリオキシプロピレンジオールを得た。得られたポリオキシプロピレンジオールの末端水酸基を製造例２と同様の方法で末端アリルオキシ化した後、ヒドロシリル化合物としてトリメトキシシランとメチルジメトキシシランの７０対３０重量比の混合物を白金触媒の存在下に反応させて末端にトリメトキシシリル基とメチルジメトキシシリルプロピル基の両方を有する分子量１２０００の重合体Ｐ３を得た。
【００７４】
［製造例４］
グリセリンを開始剤として亜鉛ヘキサシアノコバルテート触媒を用いてプロピレンオキシドの重合を行い、ポリオキシプロピレントリオールを得た。これにイソシアネートプロピルメチルジメトキシシランを加え、ウレタン化反応を行い末端をメチルジメトキシシリルプロピル基に変換して、分子量１８０００の重合体Ｐ４を得た。
【００７５】
［製造例５］
水酸化カリウム触媒を用いて得られた平均分子量３０００のポリオキシプロピレンジオールを金属ナトリウムの存在下、クロロブロモメタンと反応させて高分子量化を行った。得られたポリオキシプロピレンジオールの末端水酸基を製造例２と同様の方法で末端アリルオキシ化した後、ヒドロシリル化合物としてメチルジメトキシシランを白金触媒の存在下に反応させて末端にメチルジメトキシシリル基を有する分子量９０００の重合体を得た。
【００７６】
水酸化カリウム触媒を用いて開始剤としてグリセリンにプロピレンオキシドを反応して得られたポリオキシプロピレントリオールの末端水酸基を製造例２と同様の方法で末端アリルオキシ化した後、ヒドロシリル化合物としてメチルジメトキシシランを白金触媒の存在下に反応させて末端にメチルジメトキシシリル基を有する分子量６０００の重合体を得た。
【００７７】
この分子量９０００の重合体と分子量６０００の重合体を重量比にして６０対４０の割合で混合し、重合体混合物Ｐ５を得た。
【００７８】
［製造例６］
プロピレングリコールを開始剤として亜鉛ヘキサシアノコバルテート触媒を用いてプロピレンオキシドの重合を行い、ポリオキシプロピレンジオールを得た。得られたポリオキシプロピレンジオールの末端水酸基を製造例２と同様の方法で末端アリルオキシ化した後、ヒドロシリル化合物としてメチルジメトキシシランのみを白金触媒の存在下に反応させて末端にメチルジメトキシシリル基を有する分子量１２０００の重合体Ｐ６を得た。
【００７９】
［製造例７］
還流冷却管と撹拌機を取り付けたガラスの三ツ口フラスコにジブチルスズオキシド１モルと２−エチルヘキサン酸エチル０．５モルを加え窒素雰囲気下で撹拌しながら、１２０℃に３時間加熱して均一の淡黄色液体状のスズ化合物（Ｂ１）を得た。
【００８０】
［実施例１、２、３および比較例１、２、３、４］
製造例１〜６で得られた重合体Ｐ１〜Ｐ６の１００部に対し、炭酸カルシウムを１５０部、ＤＯＰを５０部、チキソ性付与剤を３部、フェノール系酸化防止剤を１部を加え窒素雰囲気下で混練した後、スズ化合物（Ｂ１）を２部加えてさらに混練して、硬化性組成物を得た。ただし比較例４は上記スズ化合物（Ｂ１）の代わりにジブチルスズジラウレート２部を用いた。
【００８１】
＜５０％引張応力および接着破壊状態＞
ＪＩＳ  Ａ５７５８に準拠して、被着体としてアルミニウム板を用いＨ型引張試験サンプルを作製した。標準状態で１４日間、さらに３０℃で１４日間養生した後、引張試験を行い５０％引張応力と破壊時の基材との破壊状態を測定した。破壊状態としては、凝集破壊（ＣＦ）が最も好ましく、ついで薄層凝集破壊（ＴＣＦ）であり、界面破壊（ＡＦ）は接着性が不充分であることを示す。
【００８２】
＜針入度＞
直径４ｃｍの円筒形のカップ中に３ｃｍの厚みになるように硬化性組成物を流し込み、２０℃で６５％湿度の雰囲気下に６時間放置した。その後にＪＩＳ  Ｋ２５３０に準拠した針入度計を用い、アスファルト用１．２５ｇの針を使用して表面から深さ方向への硬化の様子をみた。すなわち鉛直方向上方から下方への５秒間の針の進入度（針入度、単位：ｃｍ）を測定した。針入度が大きい方が表面からの硬化が進んでいないことを表している。結果を表１、表２に示す。
【００８３】
【表１】
0003921738.tif 000002
【００８４】
【表２】
0003921738.tif 000003
【００８５】
【発明の効果】
本発明における室温硬化性組成物は深部の硬化性が改善され、基材との接着性が良好であるという効果を有する。